(57)【要約】  【課題】      本発明は、新規な共重合体及び該共重合体を樹脂バインダ成分として含有するフォトレジスト組成物を提供する。  【解決手段】  本発明の好ましい共重合体は、三つの明確に区別しうる繰り返し単位：即ち、（１）酸活性基を含有する単位、（２）反応性部分及びヒドロキシ部分を含有しない単位、及び（３）樹脂バインダとして該共重合体を含有するフォトレジストの水性現像に寄与する単位を含むものである。本発明のフォトレジストにより、プラズマエッチング耐性や孤立ライン特性の著しい向上並びに解像度の良好な制御など、リソグラフィー性能の驚くべき改良がなされる。【選択図】        なし【特許請求の範囲】
【請求項１】
ポジ型フォトレジストレリーフ画像の形成方法であって、
（ａ）基板上に、次式（Ｉ）
【化１】
2005157401.tif 000008
（式中、Ｒは、置換又は無置換アルキル基であり；Ｒ１は、各々独立に、ハロゲン、置換又は無置換アルキル基、置換又は無置換アルコキシ基、置換又は無置換アルケニル基、置換又は無置換アルキニル基、置換又は無置換アルキルチオ基、シアノ基、ニトロ基であり、二つの隣接するＲ１基が連結して１つ、２つ、又はそれ以上の縮合芳香環又は縮合脂環式環を形成してもよく；ｍは、０〜５の整数であり；Ｒ２は、各々独立に、ハロゲン、置換又は無置換アルキル基、置換又は無置換アルコキシ基、置換又は無置換アルケニル基、置換又は無置換スルホニル基、置換又は無置換アルキルエステル基、置換又は無置換アルキニル基、置換又は無置換アルキルチオ基、シアノ基、ニトロ基であり；ｐは、０〜４の整数であり；Ｒ３、Ｒ４、及びＲ５は、各々独立に、水素又は置換若しくは無置換アルキル基であり；ｘ，ｙ及びｚはコポリマーを構成する各単位のモル分率を示し、ｘは６５〜７５％、ｙは１０〜２０％、ｚは１０〜２０％である。）
で示されるコポリマーを含んでなるフォトレジスト組成物の層を塗布する工程、及び、
（ｂ）前記基板上のフォトレジスト層に露光及び現像処理を施してレリーフ画像を形成する工程、
を備えることを特徴とするポジ型フォトレジストレリーフ画像の形成方法。
【請求項２】
式（Ｉ）で表されるコポリマーのｍが、０である請求項１に記載の方法。
【請求項３】
式（Ｉ）で表されるコポリマーのｐが、０である請求項１又は２に記載の方法。
【請求項４】
式（Ｉ）で表されるコポリマーが、次式
【化２】
2005157401.tif 000009
（式中、ｘ，ｙ及びｚはコポリマーを構成する各単位のモル分率を示し、ｘは６５〜７５％、ｙは１０〜２０％、ｚは１０〜２０％である。）
で示されるコポリマーである請求項１〜３のいずれかに記載の方法。
【請求項５】
式（Ｉ）で表されるコポリマーにおけるｘ、ｙ、及びｚの合計が、少なくとも９０％である請求項１〜４のいずれかに記載の方法。
【請求項６】
式（Ｉ）で表されるコポリマーにおけるｘ、ｙ、及びｚの合計が、１００％である請求項１〜４のいずれかに記載の方法。
【請求項７】
レリーフ画像が、幅０．２５μｍ及び実質的に矩形のプロフィルを有する孤立ラインであることを特徴とする請求項１〜６のいずれかに記載の方法。
【請求項８】
光活性成分と、次式で示されるポリマーを含有する樹脂とを含んでなるフォトレジスト組成物。
【化３】
2005157401.tif 000010
（式中、Ｒは、分枝状のアルキル基であり；Ｒ３、Ｒ４、及びＲ５は、各々、水素又はメチル基であり；ｘは約６５モル％〜約７５モル％であり、ｙは約１０モル％〜約２０モル％であり、ｚは約１０モル％〜約２０モル％である。）
【請求項９】
前記フォトレジスト組成物の層がマイクロエレクトロニクス用ウェーハである基板上にあることを特徴とする請求項８に記載のフォトレジスト組成物。
【請求項１０】
前記光活性成分を構成する光酸発生剤がオニウム塩であることを特徴とする請求項８に記載のフォトレジスト組成物。
【請求項１１】
ｘ、ｙ、及びｚの合計が約１００％であることを特徴とする請求項８に記載のフォトレジスト組成物。
【発明の詳細な説明】
【技術分野】
【０００１】
本発明は、新規なコポリマー、及びフォトレジスト組成物用、特に化学増幅ポジ型レジスト用の樹脂バインダー成分としての、該コポリマーの使用に関する。
【背景技術】
【０００２】
フォトレジストは、基板上へ画像を転写するために使用される感光性フィルムである。フォトレジストの塗膜層を基板上に形成し、次にフォトマスクを介してフォトレジスト層を活性化放射線源で露光する。フォトマスクは、活性化放射線を透過しない領域及び活性化放射線を透過する他の領域を有する。活性化放射線で露光するとフォトレジスト塗膜が光誘起化学変化を起こし、それによってフォトマスクのパターンがフォトレジストを塗布した基板に転写される。露光の後、フォトレジストを現像してレリーフ画像を形成すると基板の選択的処理が可能となる。
【０００３】
フォトレジストはポジ型又はネガ型のいずれも可能である。ほとんどのネガ型フォトレジストでは、活性化放射線で露光された塗膜層の領域は、光活性化合物とフォトレジスト組成物中の重合性薬剤との反応によって重合又は架橋を起こす。従って、露光された塗膜領域は、未露光領域よりも現像液に対する溶解性が低くなる。ポジ型フォトレジストでは、露光領域は現像液に対する溶解性が高くなり、一方、未露光領域は現像液に対する溶解性が比較的低い状態を保つ。
一般に、フォトレジスト組成物には、少なくとも樹脂バインダー成分及び光活性剤が含まれる。フォトレジストについては、デフォレスト著（Deforest）の「フォトレジスト材料及び方法」（Photoresist Materials and Processes; McGraw Hill Book Company, New york, 1975）の第２章、及びモロー著（Moreau）の「半導体リトソグラフィー、原理、実用及び材料」（Semiconductor Lithography, Principles, Practices and Materials; Plenuｍ Press, New york）の第２章及び第４章に記載があるが、フォトレジスト組成物並びにその製造及び使用方法に関するいずれの開示も本発明において参照されている。
【０００４】
【特許文献１】米国特許第４,９６８,５８１号
【特許文献２】米国特許第４,８８３,７４０号
【特許文献３】米国特許第４,８１０,６１３号
【特許文献４】米国特許第４,４９１,６２８号
【特許文献５】米国特許第５,３４４,７４２号
【特許文献６】米国特許第４,４４２,１９７号
【特許文献７】米国特許第４,６０３,１０１号
【特許文献８】米国特許第４,６２４,９１２号
【特許文献９】米国特許第４,１８９,３２３号
【特許文献１０】ヨーロッパ特許出願第０１６４２４８号
【特許文献１１】ヨーロッパ特許出願第０２３２９７２号
【非特許文献１】Deforest, Photoresist Materials and Processes; McGraw Hill Book Company, New york, 1975; §2
【非特許文献２】Moreau, Semiconductor Lithography, Principles, Practices and Materials; Plenuｍ Press, New york; §2,4
【非特許文献３】J. of Photopolymer Science and Technology; 4(3):337-340; 1991）
【発明の開示】
【発明が解決しようとする課題】
【０００５】
現在入手可能なフォトレジストは多くの用途に適しているが、それと同時に、現在のレジストは、特に、高解像度のサブミクロン及びサブハーフミクロンの構造体の形成など、高性能用途において大きな欠点を示す。
例えば、現像されたレジストレリーフ画像によって規定される露出基板表面をエッチングするときに問題を生じることがある。特に、アルミニウム、酸化珪素、及び他の基板をエッチングする際は、どちらかというと厳格な条件がしばしば適用される。塩素及びフッ素を基剤とするガスエッチャントが頻繁に利用され、一連のエッチング処理中に局所的にかなりの発熱を生じることも多い。その結果、基板上にパターン化されたフォトレジスト塗膜が収縮又はその他の劣化を起こす可能性がある。こうした劣化を起こすと基板にエッチングされた構造体の解像度が減少し、その基板を所望の目的に利用できなくなる恐れがでてくる。
【０００６】
ポジ型化学増幅レジストを使用する場合にも問題を生じることがある。これらのレジストでは、樹脂バインダー成分の脱保護又は開裂反応を利用して、露光領域及び未露光領域の溶解度に差を生じさせる。この脱保護反応が起こると、かなりの量のレジストが開裂し、その結果、レジスト塗膜層の活性化放射線露光領域が著しく収縮を起こすこともある。こうした収縮によってフォトレジスト塗膜層中のパターン化された画像の解像度が悪くなる恐れがある。例えば、米国特許第４,９６８,５８１号、同第４,８８３,７４０号、同第４,８１０,６１３号、同第４,４９１,６２８号には、光によって発生する酸の存在下で脱保護又は開裂反応を起こす酸活性基を含有するレジスト樹脂バインダーに関する記載がある。
【０００７】
現在のレジストの抱えるもう一つの厄介な問題は、特にポジ型レジストを使用した場合、「孤立」レジストライン又は他の構造体の解像度が悪いことである。現像されたレジストライン又は他の構造体が最近接レジスト構造体からライン幅の２倍以上の距離を隔てて存在する場合に、一般に「孤立」しているとみなす。
従って、例えば、ラインを０.２５μｍ幅でプリントする際、最近接レジスト構造体がラインから少なくとも約０.５０ミクロン離れている場合に、このラインが（緻密ではなく）孤立しているとみなされる。孤立ラインに共通した解像度の問題としては、先端が丸みを帯びること及びアンダーカットが挙げられる。
従って、新しいフォトレジスト組成物、特にエッチング環境下での優れた安定性、即ち、より耐性を呈するレジスト組成物が望まれる。更に、露光工程及び他の処理工程で、著しい収縮を示さない新規な化学増幅ポジ型フォトレジストが望まれる。また、解像度の大きい孤立ラインを形成する新規なポジ型フォトレジストが望まれる。
【課題を解決するための手段】
【０００８】
本発明は、樹脂バインダー成分として有用な新規なコポリマーを提供する。本発明のコポリマーには、一般的には、ヒドロキシ基を含まない少なくとも一つの繰り返し単位、並びに典型的なリソグラフィー処理工程において、例えば、露光前及び露光後ベーキング（ベーキング温度は、通常、約１７０℃又は１６０℃未満である）などの典型的なリソグラフィー処理において、酸の存在及び／又は熱によって反応を起こす反応基又は揮発性基が含まれる。
好ましいコポリマーには、三つの明確に区別しうる繰り返し単位、即ち、（１）アクリレート基などの酸活性基を含有する単位、（２）反応性部分及びヒドロキシ部分を含有せず、好ましくは高い炭素含有率を有する単位、及び、（３）樹脂バインダーとして該コポリマーを含有するフォトレジストの水性現像に寄与する単位（例えば、フェノール性基などのヒドロキシ基又はカルボキシ基を含有する基）が含まれる。
本発明者らは、本発明のコポリマーをフォトレジスト用樹脂バインダー成分として使用すると、塩素又はフッ素を基剤とするエッチャントなどの苛酷なエッチング環境に対する耐性が実質的に改良されることを見出した。例えば、後述の実施例９の結果を参照されたい。
【０００９】
更に、本発明者らは、ほとんど予期せずして、本発明のレジストにより孤立ライン性能が改良されること、即ち、本発明のレジストが、アンダーカットのない実質的に矩形のプロフィルの孤立ラインを呈する、解像度の改良された孤立レリーフ構造体を形成することを見出した。実際に、本発明のコポリマーを樹脂バインダー成分として含有するフォトレジスト組成物を使用すると、サブミクロン及びサブハーフミクロンの大きさの高解像度パターン画像が得られるが、このときに生じる高解像度孤立ラインの幅は、約０．４０ミクロン未満、好ましくは約０．２５ミクロン未満である。
更にまた、本発明の樹脂は、良好な溶解速度を呈することにより、高解像度レジスト画像が得られる。溶解速度が高すぎるレジストは、特に、ミクロン又はサブミクロンの構造体をプリントする場合に、解像度が低下することがある。
【００１０】
更に、本発明者らは、本発明のポリマーをフォトレジスト用樹脂バインダー成分として使用すると、フェノール性基及び酸活性基だけから成るポリマーを含有する樹脂バインダーを含んでなる対応するレジストよりも実質的に収縮が低下することを見出した。後述の実施例１０の結果を参照されたい。
本発明はまた、レリーフ画像の形成方法、例えば、各ラインが本質的に垂直な側壁及び約０．４０ミクロン以下、好ましくは約０．２５ミクロン以下のライン幅を有するラインパターンのような高解像度レリーフ画像の形成方法を提供する。本発明は、更に、マイクロエレクトロニクス用ウェーハ又は液晶ディスプレイ若しくは他のフラットパネルディスプレイ用基板の上に本発明のフォトレジスト及びレリーフ画像をコーティングした基板を含んでなる工業製品を提供する。本発明の他の態様は、以下に記載されている。
【発明を実施するための最良の形態】
【００１１】
本発明の好ましい重合体には、少なくとも三つの明確に区別しうる繰り返し単位、即ち、（１）酸活性基を含有する単位、（２）反応基及びヒドロキシ基を含有しない単位、及び、（３）樹脂バインダーとして該コポリマーを含有するフォトレジストの水性現像に寄与する芳香族性又は他の単位が含まれる。所望であれば該重合体は他の基も含んでよい。「反応基」を含有しないコポリマー単位（２）を本明細書中で引用するときは、該コポリマーを含有するフォトレジストの典型的なリソグラフィー処理（露光前、露光中、露光後のベーク工程及び現像工程）において、酸との反応又は熱（一般的には約１７０℃未満）による反応を起こさない単位を意味するものとする。従って、単位（２）としては、ハロゲン又はアルコキシなどの少なくとも１つの非揮発性環置換基を有するフェニル基が利用可能である。
【００１２】
コポリマー単位（１）には酸活性基が含まれており、このポリマーを含有するフォトレジストの塗膜層を露光すると酸活性基が光酸誘起開裂を起こして、塗膜層の露光領域及び未露光領域の溶解度に差異を生じる。酸活性基は、ポリマー主鎖に結合したペンダントとして存在することが好ましい。一般的にはアクリレート基が好ましく、少なくとも１つ置換した又は無置換のアルキルアクリレート（例えば、t-ブチルアクリレート）から成るモノマーのフリーラジカル縮合又は他の縮合によって形成することができる。縮合されたアクリレート単位中のペンダント置換エステル部分、即ちＲ−Ｏ−Ｃ（＝Ｏ）−は、ペンダント型酸活性基として働く。種々のアクリレート単位を利用できるが、例えば、１〜約１４個の炭素原子、より典型的には１〜約８個の炭素を有する非環状アルキル又は環状アルキルであるエステル基（上述のＲ基）を含んでなるアクリレート単位を利用してもよい。その他に好適なものとしては、１つ以上の置換基、例えば、ハロゲン（特にＦ、Ｃｌ、Ｂｒ）、Ｃ１−１６アルコキシ、アリール（例えばフェニル）などを有するアルキルエステル基が挙げられる。縮合により本発明のポリマーのアクリレート単位を提供する化合物としては、例えば、メチルアクリレート、エチルアクリレート、メチルメタクリレート、エチルメタクリレート、ブチルアクリレート（t−ブチルアクリレートを含む）、ブチルメタクリレート（t−ブチルメタクリレートを含む）などが挙げられる。こうしたモノマーは市販されているか、又は公知の手順で容易に調製することができる。
【００１３】
上記の基など、種々の他の基もまた、単位（１）の好適な酸活性部分基となる。特に、アセテート基が好適であり、例えば、ポリマー主鎖のペンダントとして存在する、式Ｒ３Ｏ（Ｃ＝Ｏ）Ｒ２Ｒ１Ｃ−（式中、Ｒ１及びＲ２は各々独立に、水素、置換若しくは無置換Ｃ１−１０アルキル、又はハロゲンなどの電子吸引性基から成る群より選ばれ、Ｒ３は、置換若しくは無置換Ｃ１−１４アルキル、置換若しくは無置換アリール（フェニルなど）、又は置換若しくは無置換アリールアルキル（ベンジルなど）である）で表される基が好適である。置換された基の置換基としては、例えば、ハロゲン、Ｃ１−６アルキル、Ｃ１−６アルコキシ、フェニル、又は他のアリールなどが挙げられる。これらのアセテート基は、アクリレート基に関して上述したように、即ち、少なくとも１つ置換した又は無置換のビニルアセテート（例えば、アリルアセテートなど）から成るモノマーのフリーラジカル縮合又は他の縮合によって得られる。
【００１４】
本発明のコポリマーにはまた、反応基及びヒドロシキ基を持たない単位（２）が含まれる。好ましい単位（２）はまた、炭素含有率が高く、この単位の全重量の少なくとも約７５％が炭素であり、より好ましくはこの単位の全重量の少なくとも約８０％、好ましくは少なくとも９０％が炭素である。特に好ましい基としては、置換又は無置換アリール基（例えば、置換又は無置換スチレン、ナフチレン、アセナフチレンなどの縮合によって得られる基のような約６〜１８個の芳香族炭素を有する基）並びに置換又は無置換ビニル脂環式基（例えば、置換又は無置換ビニルノルボルニル、ビニルアダマンチル、又はビニルシクロヘキサンのような５〜約１２個の炭素原子を有する基）が挙げられる。非環状置換及び無置換アルキル基（例えば、１〜約１２個の炭素原子を有するアルキル基）を利用することもできるが、一般的にはアリール基又は脂環式基ほど好ましいものではない。置換された又は無置換の基の好適な置換基としては、例えば、Ｃ１−８アルコキシ（特にメトキシ、エトキシ、及びプロポキシ）、シアノ、ハロゲン（Ｆ、Ｃｌ、Ｂｒ、又はI）、２〜約１０個の炭素原子を有するアルキニル、１〜約１０個の炭素原子を有するアルキルチオなどが挙げられる。
【００１５】
本発明のコポリマーにはまた、このポリマーを樹脂バインダーとして含有するフォトレジストの水性現像に寄与する単位（３）が含まれる。置換又は無置換フェニルなどの芳香族基が一般に好ましい。例えば、好ましい基には、ヒドロキシ基又はカルボキシ基（特にヒジロキシ基）が含まれる。こうした基が置換したビニル芳香族モノマー（例えば、置換又は無置換のヒドロキシスチレン）が一般に好ましい。非芳香族モノマー（例えば、ビニルシクロヘキサノール）もまた、利用可能である。更に、ポリマーの合成を容易にするために、「マスキング」されたヒドロキシ基又は他の水溶性基をモノマーと反応させてもよい。例えば、ビニルフェニルアセテートを、ヒドロキシスチレンの「マスキング」体として利用してもよい。ヒドロキシ基の他のマスキング基又は保護基として、（ＣＨ３）３Ｓｉ−、（ＣＨ３）２（ブチル）Ｓｉ−、（（ＣＨ３）３Ｃ）３Ｓｉ−などのアルキルシリル基（ヒドロキシ部分と結合してシリルエーテルを形成する）やＣＨ３ＣＨ２Ｃ（＝Ｏ）−などの他のアルキルエステル基もまた好適である。反応完了後、アルカリ条件下でマスキング基を除去することができる。例えば、形成されたポリマーをNＨ４ＯＨ又はNＨ４ＯＡｃなどの塩基の存在下で加熱してもよい。具体的な条件については、後述の実施例を参照されたい。
本発明の特に好ましいコポリマーは、次式（Ｉ）：
【００１６】
【化４】
2005157401.tif 000002
【００１７】
で表されるポリマーである。
式中、単位（１）のＲは置換又は無置換アルキル基、好ましくは１〜約１０個の炭素原子を有するアルキル基、より典型的には１〜約６個の炭素原子を有するアルキル基である。t-ブチル基などの分枝アルキル基が一般に好ましいＲ基である。また、このポリマーには、例えば、ポリマー合成中に種々のアクリレートモノマーを使用して、異なるＲ基の混合物を含有させてもよい。
【００１８】
式（Ｉ）の単位（２）のＲ１基は、各々独立に、例えば、ハロゲン（特にＦ、Ｃｌ、及びＢｒ）、置換又は無置換アルキル基（好ましくは１〜約８個の炭素原子を有する）、置換又は無置換アルコキシ基（好ましくは１〜約８個の炭素原子を有する）、置換又は無置換アルケニル基（好ましくは２〜約８個の炭素原子を有する）、置換又は無置換アルキニル基（好ましくは２〜約８個の炭素原子を有する）、置換又は無置換アルキルチオ基（好ましくは１〜約８個の炭素原子を有する）、シアノ基、ニトロ基などであってもよく、ｍは０（フェニル環基が水素原子で置換されている場合）〜５の整数、好ましくは０、１、又は２である。また、隣接する炭素原子上の２つのＲ１基が連結して、（これら２つのＲ１基が結合する環構成炭素原子と共に）環１つあたり４〜約８個の環構成原子を含む１つ以上の縮合した芳香環又は脂環式環を形成してもよい。例えば、２つのＲ１基が連結して、（式中に示されたフェニールと一緒になって）ナフタレン環又はアセナフタレン環を形成してもよい。単位（１）の場合と同じように、このポリマーには、ポリマー合成中に種々の置換又は無置換ビニルフェニルモノマーを使用して、異なるＲ１基を有する又はＲ１を持たない（即ち、ｍ＝０）異なる単位（２）の混合物を含有させてもよい。
【００１９】
式（Ｉ）の単位（３）のＲ２基は、各々独立に、例えば、ハロゲン（特にＦ、Ｃｌ、及びＢｒ）、置換又は無置換アルキル基（好ましくは１〜約８個の炭素原子を有する）、置換又は無置換アルコキシ基（好ましくは１〜約８個の炭素原子を有する）、置換又は無置換アルケニル基（好ましくは２〜約８個の炭素原子を有する）、置換又は無置換スルホニル基（好ましくは、メシル基（ＣＨ３ＳＯ２−）のように１〜約８個の炭素原子を有する）、置換又は無置換アルキルエステル基（例えばＲＣＯＯ−で表される基。但し、Ｒは好ましくは１〜約１０個の炭素原子を有するアルキル基である）、置換又は無置換アルキニル基（好ましくは２〜約８個の炭素原子を有する）、置換又は無置換アルキルチオ基（好ましくは１〜約８個の炭素原子を有する）、シアノ基、ニトロ基などであってもよく、ｐは０（フェニル環基が単一のヒドロキシ置換基を有する場合）〜４の整数、好ましくは０、１、又は２である。また、隣接する炭素原子上の２つのＲ２基が連結して、（これら２つのＲ２基が結合する環構成炭素原子と共に）環１つあたり４〜約８個の環構成原子を含む１つ以上の融合した芳香環又は脂環式環を形成してもよい。例えば、２つのＲ２基が連結して、（式（Ｉ）に示されたフェノールと一緒になって）ナフタレン環又はアセナフタレン環を形成してもよい。単位（１）の場合と同じように、このポリマーには、ポリマー合成中に種々の置換又は無置換ビニルフェニルモノマーを使用して、異なるＲ２基を有する又はＲ２を持たない（即ち、ｐ＝０）異なる単位（３）の混合物を含有させてもよい。上記の式Ｉに示されるように、単位（３）のヒドロキシ基は、このコポリマー全体にわたってオルト位、メタ位、又はパラ位のいずれであってもよい。パラ又はメタ置換が一般的には好ましい。
【００２０】
Ｒ３、Ｒ４、及びＲ５置換基は、各々独立に、水素又は置換若しくは無置換アルキル基（好ましくは１〜約８個の炭素原子、より典型的には１〜約６個の炭素原子、より好ましくは１〜約３個の炭素原子を有する）であってよい。
上述の置換された基（即ち、Ｒ基及びＲ１基〜Ｒ５基）は、ハロゲン（特にＦ、Ｃｌ、及びＢｒ）、Ｃ１−８アルキル基、Ｃ１−８アルコキシ基、Ｃ２−８アルケニル基、Ｃ２−８アルキニル基、フェニル基などのアリール基、アシル基に属するアルカノイル基（例えば、Ｃ１−６アルカノイル基）などの１つ以上の好適な基により１つ以上の利用可能な置換位置で置換されていてもよい。典型的には、置換された部分は、１、２、又は３箇所の利用可能な置換位置で置換されている。
上記の式Ｉ中、ｘ、ｙ、及びｚはそれぞれ、コポリマーに含まれる単位（３）、（２）、及び（１）のモル分率である。これらのモル分率は、好適な値として比較的広範囲にわたる値をとることができる。例えば、ｘは好適には約１０〜９０％、より好ましくは約２０〜９０％であってもよく、さらに好適には６５〜７５％であり、ｙは好適には約１〜７５％、より好ましくは約２〜６０％であってもよく、さらに好適には１０〜２０％であり、ｚは好適には１〜７５％、より好ましくは約２〜６０％であってもよく、さらに好適には１０〜２０％である。
【００２１】
好ましいコポリマーとしては、含まれるポリマー単位が、上記の単位（１）、（２）、及び（３）の一般式で表される単位だけから成り、かつモル％ ｘ、ｙ、ｚ の合計が１００％であるポリマーが挙げられる。しかしながら、好ましいポリマーとして、ｘ、ｙ、及びｚの合計が１００未満であるが、好適には単位（１）、（２）、及び（３）が依然としてコポリマーの主要部分を構成する範囲で他の単位を有するポリマーを挙げることもできる。例えば、ｘ、ｙ、及びｚの合計が少なくとも約５０％（即ち、このポリマーの少なくとも５０モル％は、単位（１）、（２）、及び（３）から成る）、より好ましくはｘ、ｙ、及びｚの合計が少なくとも７０％、更により好ましくはｘ、ｙ、及びｚの合計が少なくとも８０％又は９０％である。
本発明の特に好ましいコポリマーは、次式（II）：
【００２２】
【化５】
2005157401.tif 000003
【００２３】
で表される構造を有する。
式中、ｘ'は単位（３）のモル分率であり、好適には約２０％〜９０％、より好ましくは約５０％〜９０％であり、さらに好適には６５〜７５％であり、ｙ'は単位（２）のモル分率であり、好適には約２％〜６０％、より好ましくは約５％〜４０％であり、さらに好適には１０〜２０％であり、ｚ'は単位（１）のモル分率であり、好適には約２％〜６０％、より好ましくは約５％〜４０％であり、さらに好適には１０〜２０％である。Ｒ、Ｒ１、Ｒ３、Ｒ４、Ｒ５、及びｍは、上述の式（Ｉ）で規定したものと同じであり、単位（３）はパラ位がヒドロキシ基で置換されたものが好ましい。ｘ'、ｙ'、及びｚ'の合計は好ましくは約９０％以上、より好ましくは１００％である。
【００２４】
本発明のポリマーは、遊離基重合によって調製することができる。例えば、不活性雰囲気下（例えば、Ｎ２又はアルゴン中）、遊離基重合開始剤の存在下、かつ高温（例えば、約７０℃以上）において複数のモノマーを反応させて上述したような種々の単位を得ることができる。このときの反応温度は、利用する特定の試薬の反応性や反応溶剤（溶剤を使用する場合）の沸点に基づいて変えてもよい。具体的な反応条件に関しては、後述の実施例１及び２を参照されたい。任意の特定の系に対する好適な反応温度は、本明細書の開示内容に基づいて当業者により経験的に容易に決定することができる。
【００２５】
必要な場合には、反応溶剤を利用してもよい。好適な反応溶剤としては、アルコール（例えば、プロパノールやブタノール）及び芳香族溶剤（例えば、ベンゼン、クロロベンゼン、トルエン、及びキシレン）が挙げられる。ジメチルスルホキシドやジメチルホルムアミドもまた好適である。重合反応はまた、溶剤なしで行ってもよい。
種々の遊離基重合開始剤を利用して、本発明のコポリマーを調製することができる。例えば、アゾ−ビス−２,２'−イソブチロニトリル（AIBN）や１,１'−アゾビス（シクロヘキサンカルボニトリル）などのアゾ化合物を利用してもよい。過酸化物、過酸エステル、過酸、及び過硫酸もまた利用できる。
好ましくは、本発明のコポリマーは、重量平均分子量（Ｍｗ）が１,０００〜約１００,０００、より好ましくは約２,０００〜約３０,０００、かつ分子量分布（Ｍｗ/Ｍｎ）が約３以下、より好ましくは約２以下である。本発明のポリマーの分子量（Ｍｗ又はＭｎのいずれも）は、ゲル浸透クロマトグラフィーによって好適に測定される。
【００２６】
上述したように、本発明のコポリマーは、フォトレジスト組成物（特に化学増幅ポジ型レジスト）の樹脂バインダー成分としての非常に有用である。本発明のフォトレジストには、一般に、光活性成分及び上述のコポリマーを含有する樹脂バインダー成分が含まれる。
十分な量の樹脂バインダー成分を使用して、レジストの塗膜層が水性アルカリ現像液で現像可能となるようにしなければならない。
本発明のレジスト組成物にはまた、光酸発生剤（即ち、「ＰＡＧ」）が含まれる。この光酸発生剤は、好適には、活性放射線の露光によってレジストの塗膜層中に潜像を発生させるのに十分な量で利用される。一般的には、スルホネート化合物、特にスルホン酸塩が好ましいＰＡＧである。２つの特に好ましい光酸発生剤として、以下のＰＡＧ１及びＰＡＧ２が挙げられる：
【００２７】
【化６】
2005157401.tif 000004
【００２８】
【化７】
2005157401.tif 000005
【００２９】
こうしたスルホネート化合物は、後述の実施例８に開示されているように、調製することができる。実施例８では上記のＰＡＧ１の合成を詳述している。上記のスルホネートＰＡＧ２は、後続の実施例８と同じ手順で調製することができるが、最初の工程で、ほぼ当モル量のt−ブチルベンゼン及びベンゼンを無水酢酸及びＫＩＯ３と一緒に反応させる。
他の好適なスルホネートＰＡＧには、スルホン酸エステル及びスルホニルオキシケトンを含有するものがある。ベンゾイントシレート、t−ブチルフェニルα−（ｐ−トルエンスルホニルオキシ）−アセテート、及びt−ブチルα−（ｐ−トルエンスルホニルオキシ）−アセテートなどの好適なスルホネートＰＡＧに関する開示については、「ジャーナル  オブ  フォトポリマー  サイエンス  アンド  テクノロジー」（J. of Photopolymer Science and Technology; 4(3):337-340; 1991）を参照されたい。好ましいスルホネートＰＡＧはまた、シンタら（Sinta et al）の米国特許第５,３４４,７４２号に開示されている。
【００３０】
オニウム塩もまた、本発明の組成物用として一般に好ましい酸発生剤である。弱い求核性アニオンを有するオニウム塩が特に好適であることを見出した。こうしたアニオンとしては、例えば、２価〜７価の金属又は非金属（Ｓｂ、Ｓｎ、Ｆｅ、Ｂｉ、Ａｌ、Ｇａ、Ｉｎ、Ｔｉ、Ｚｒ、Ｓｃ、Ｄ、Ｃｒ、ＨＦ、及びＣｕ、並びにＢ、Ｐ、及びＡｓ）のハロゲン錯体アニオンが挙げられる。好適なオニウム塩としては、例えば、ジアリール−ジアゾニウム塩、並びに周期表の第Ｖａ族とＢ、第ＶＩａ族とＢとＩのオニウム塩（例えば、ハロニウム塩、第四級アンモニウム塩、ホスホニウム塩及びアルソニウム塩、芳香族スルホニウム塩及びスルホキソニウム塩又はセレニウム塩）が挙げられる。好適な好ましいオニウム塩の例が、米国特許第４,４４２,１９７号、同第４,６０３,１０１号、及び同第４,６２４,９１２号中に見られる。
【００３１】
他の有用な酸発生剤としては、ニトロベンジルエステル及びｓ−トリアジン誘導体の系統が挙げられる。好適なｓ−トリアジン酸発生剤が、例えば米国特許第４，１８９，３２３号に開示されている。
ハロゲン化非イオン性光酸発生化合物もまた好適である。例えば、１，１−ビス［ｐ−クロロフェニル］−２，２，２−トリクロロエタン（ＤＤＴ）；１，１−ビス［ｐ−メトキシフェニル］−２，２，２−トリクロロエタン；１，２，５，６，９，１０−ヘキサブロモシクロデカン；１，１０−ジブロモデカン；１，１−ビス［ｐ−クロロフェニル］−２，２−ジクロロエタン；４，４−ジクロロ−２−（トリクロロメチル）ベンズヒドロール（ケルセン）；ヘキサクロロジメチルスルホン；２−クロロ−６−（トリクロロメチル）ピリジン；ｏ，ｏ−ジエチル−ｏ−（３，５，６−トリクロロ−２−ピリジル）ホスホロチオネート；１，２，３，４，５，６−ヘキサクロロシクロヘキサン；Ｎ（１，１−ビス［ｐ−クロロフェニル］−２，２，２−トリクロロエチル）アセトアミド；トリス［２，３−ジブロモプロピル］イソシアヌレート；２，２−ビス［ｐ−クロロフェニルル］−１，１−ジクロロエチレン；トリス［トリクロロメチル］ｓ−トリアジン；並びにそれらの異性体、類似体、同族体残留組成物などが挙げられる。好適な光酸発生剤はまた、ヨーロッパ特許出願第０１６４２４８号及び同第０２３２９７２号に開示されている。真空紫外露光に好適な光酸発生剤としては、１，１−ビス［ｐ−クロロフェニル］−２，２，２−トリクロロエタン（ＤＤＴ）；１，１−ビス［ｐ−メトキシフェニル］−２，２，２−トリクロロエタン；１，１−ビス（クロロフェニル）−２，２，２−トリクロロエタノール；トリス（１，２，３−メタンスルホニル）ベンゼン；及びトリス（トリクロロメチル）トリアジンが挙げられる。
【００３２】
本発明のレジスト組成物の好ましい光学成分は、色素化合物である。好ましい色素は、典型的には露光放射線の反射及びその影響（例えば、ノッチング）を減らすことによって、パターン化されたレジスト画像の解像度を向上させることができる。好ましい色素としては、置換及び無置換のフェノチアジン、フェノキサジン、アントラセン、及びアントラロビン化合物が挙げられる。置換されたフェノチアジン、フェノキサジン、アントラセン、及びアントラロビンの好ましい置換基としては、例えば、ハロゲン、Ｃ１−１２アルキル基、Ｃ１−１２アルコキシ基、Ｃ２−１２アルケニル基、アセチルなどのＣ１−１２アルカノイル基、フェニル基などのアリール基が挙げられる。こうした化合物のコポリマーもまた、色素として使用できる。例えば、アントラセンアクリレート重合体又はコポリマーを使用してもよい。ある種の用途に対しては、クルクミン色素を使用してもよい。別の組成物成分としてではなく、こうした色素をコポリマー中に直接組み込んでもよい。例えば、上記の単位（２）の２つの隣接するＲ１部分を連結して融合環を形成させ、アセナフチル部分などを提供することもできる。色素を使用すると、真空紫外露光において反射を減少させることができるとともに、２４８ｎｍを超える波長又は他の真空紫外波長まで（例えば、３６５ｎｍ又は４３６ｎｍ露光波長まで）本発明の組成物のスペクトル応答を拡大できる。
【００３３】
もう１つの好ましい補助的添加剤として添加塩基、特に、テトラブチルアンモニウムヒドロキシド（TBAH）又はTBAHの乳酸塩が挙げられる。これによって現像されたレジストレリーフ画像の解像度を向上させることができる。添加塩基の好適な使用量は比較的少なく、例えば、光活性成分（ＰＡＧ）に対して約１〜２０重量％である。
本発明のフォトレジストにはまた、他の補助的物質が含まれていてもよい。例えば、他の補助的添加剤としては、皺発生防止剤、可塑剤、スピード増強剤などが挙げられる。こうした補助的添加剤は、典型的にはフォトレジスト組成物中に少量存在するが、例外的に、充填剤及び色素は比較的高濃度、例えば、レジスト乾燥成分の全重量の約５〜３０重量％で存在する。
【００３４】
本発明の組成物は、当業者によって容易に調製することができる。例えば、本発明のフォトレジスト組成物は、好適な溶剤（例えば、乳酸エチル、グリコールエーテル（例えば、２−メトキルエチルエーテル（ジグライム）、エチレングリコールモノメチルエーテル、エチレングリコールモノエチルエーテル、プロピレングリコールモノメチルエーテル）、セロソルブエステル、メチルエチルケトン、３−エトキシプロピオン酸エチルなど）にフォトレジスト成分を溶解させることによって調製できる。典型的には、組成物の固体含有量は、フォトレジスト組成物の全重量の約５〜３５重量％である。樹脂バインダー及びＰＡＧ成分は、フィルム塗膜層並びに質の良い潜像及びレリーフ画像を形成するのに十分な量で存在させる必要がある。レジスト成分の具体的な好ましい量に関しては後述の実施例８を参照されたい。
本発明の組成物は、一般に知られている手順に従って使用される。本発明の液体塗布組成物は、スピン塗布、ディップ塗布、ローラ塗布、又は他の従来の塗布技術により基板上に塗布される。スピン塗布する場合は、利用する特定のスピン塗布装置、溶液の粘度、スピン塗布機の速度、及びスピン塗布に要する時間に基づいて塗布液の固体含有量を調節することにより、所望のフィルム厚が得られる。
【００３５】
本発明のレジスト組成物は、フォトレジストの塗布を含む工程で従来から使用されてきた基板上に好適に塗布される。例えば、該組成物は、マイクロプロセッサ用及び他の集積回路コンポーネント用のシリコンウェーハ又は二酸化珪素ウェーハ上に塗布してもよい。酸化アルミニウム、砒化ガリウム、セラミック、石英、又は銅の基板を利用してもよい。液晶ディスプレイ用及び他のフラットパネルディスプレイ用に使用される基板（例えば、ガラス基板、酸化スズインジウムをコーティングした基板など）もまた、好適に利用される。
フォトレジストを表面へ塗布した後、好ましくはフォトレジスト塗膜の粘着性がなくなるまで加熱乾燥し、溶剤を除去する。その次に、従来の方法によってマスクを介して画像を形成させる。フォトレジスト系の光活性成分を効果的に活性化するのに十分な量の露光を行って、レジスト塗膜層にパターン化された画像を形成させる。より具体的には、露光エネルギーは、露光装置及びフォトレジスト組成物の成分によって変わるが、典型的には約１〜３００ｍＪ／ｃｍ２の範囲である。
【００３６】
本発明のレジスト組成物の塗膜層は、好ましくは真空紫外領域、即ち、３５０ｎｍ以下、より典型的には約３００ｎｍ以下の範囲、典型的には約１５０ｎｍ〜３００ｎｍ（又は４５０ｎｍ）の範囲の露光波長を用いて光活性化させる。特に好ましい露光波長は約２４８ｎｍである。
露光の後、好ましくは組成物のフィルム層を約７０℃〜約１６０℃の範囲の温度でベーキングする。その次に、フィルムを現像する。露光されたレジストフィルムは極性現像剤、好ましくは水性現像剤を用いてポジ型に機能させる。水性現像剤としては、例えば、無機アルカリ（例えば、水酸化ナトリウム、水酸化カリウム、炭酸ナトリウム、重炭酸ナトリウム、珪酸ナトリウム、メタ珪酸ナトリウム）、第四級水酸化アンモニウム溶液（例えば、水酸化テトラアルキルアンモニウム溶液）、種々のアミン溶液（例えば、エチルアミン、ｎ−プロピルアミン、ジエチルアミン、ジ−ｎ−プロピルアミン、トリエチルアミン、又はメチルジエチルアミン）、アルコールアミン（例えば、ジエタノールアミン又はトリエタノールアミン）、環状アミン（例えば、ピロール、ピリジン）などが挙げられる。一般的には、当該技術分野で認められた手順に従って現像を行う。
【００３７】
基板上のフォレジスト塗膜を現像した後、現像された基板のレジストの除去された領域を選択的に処理することができる。例えば、当該技術分野で公知の手順に従って、レジストの除去された基板領域を化学的にエッチング又はメッキすることができる。マイクロエレクトロニクス用基板の製造（例えば、二酸化ケイ素ウェーハの製造）のための好適なエッチャントとしては、ガスエッチャント（例えば、プラズマ流として利用されるＣＦ４又はＣＦ４/ＣＨＦ３エッチャントのような塩素又はフッ素を基剤とするエッチャント）が挙げられる。前述したように、本発明の組成物はこうしたエッチャントに対して高い耐性を示すため、サブミクロン幅のラインを有する高解像度の構造体の製造が可能となる。以下に示す実施例の結果を参照されたい。こうした処理の後、公知の剥離処理に従って、処理済みの基板からレジストを除去する。
本明細書に記載されたすべての文献は、引用により本明細書中に完全に含まれるものとする。
【実施例】
【００３８】
以下の実施例は、本発明を具体的に示すものであるが、本発明がこれらに限定されるものではない。
実施例１〜７は、本発明のコポリマーの調製を示す。
実施例１：アセトキシスチレン（「マスキング」されたモノマー）を用いた合成
４−アセトキシスチレン（１１５．７ｇ、０．７１４モル）、スチレン（２１．１ｇ、０．２０４モル）、及びt−ブチルアクリレート（１２．８ｇ、０．１０２モル）を３７５ｍｌのイソプロピルアルコールに溶解した。次に、この反応溶液を攪拌しながらＮ２気流を２０分間穏やかにバブリングして脱酸素を行い、その後、Ｎ２のガスシール下に置いた。次に、この重合溶液を穏やかに還流させた。続いて、アゾ−ビス−２,２'−イソブチロニトリル（AIBN）６．６９ｇ（０．２７３モル）を２０ｍｌのアセトニシリルに溶解し、穏やかに還流する混合物に５分間かけて添加した。次に、この重合物を、攪拌しながら２４時間還流した。
重合完了後、４−アセトキシスチレン繰り返し単位を、塩基による脱アセチル化によって定量的に４−ヒドロキシスチレンに転化させた。２６ｍｌの水に溶解した酢酸アンモニウム（１１０．１ｇ、０．４９９モル）を、還流する重合溶液に１５分かけて添加した。添加後、反応混合物を１８時間穏やかに還流させた。その間にポリマーは溶液になった。次に、ポリマーを濾過し、水でよく洗浄し、２時間、水（２０００ｍｌ）でスラリー化させた。最後に、三元ポリマーを濾過し、水でよく洗浄し、５０℃の減圧オーブン中で一晩乾燥させた。この三元ポリマーの組成及び他の特徴は、下記の表１に示されている。
【００３９】
実施例２：ヒドロキシスチレンを用いた合成
４−ヒドロキシスチレン（１７．５０ｇ、０．１４６モル）、スチレン（７．６ｇ、０．０７３モル）、及びt−ブチルアクリレート（９．３ｇ、０．０７３モル）を８５ｍｌのイソプロピルアルコールに溶解した。次に、この反応溶液を攪拌しながら、Ｎ２気流を２０分間穏やかにバブリングして脱酸素を行い、その後、Ｎ２のガスシール下に置いた。次に、この重合溶液を穏やかに還流させた。続いて、アゾ−ビス−２,２'−イソブチロニトリル（AIBN）（０．４８ｇ、０．００３モル）を５ｍｌのアセトニシリルに溶解し、穏やかに還流する混合物に５分間かけて添加した。次に、この重合物を、攪拌しながら２４時間還流した。重合完了後、水（１０００ｍｌ）に沈殿させることによりポリマーを単離し、濾過し、水でよく洗浄し、５０℃の減圧オーブン中で一晩乾燥させた。この三元ポリマーの組成及び他の特徴は、下記の表１に示されている。
【００４０】
実施例３〜７及び比較例
実施例１〜２に開示したものと同じ手順で、本発明の更に５つの三元ポリマー（それぞれ実施例３〜７のコポリマー）を調製した。また、いずれの単位（２）をも含有しない比較例としてのコポリマーも調製した。これらのポリマーの組成及び他の特徴は、下記の表１に示されている（ここで比較例とは、比較例としての物質を意味する）。重量損失値は、所定の温度範囲にわたる熱重量分析により測定した。より低い重量損失値は、樹脂バインダー成分としてコポリマーを含有するフォトレジストの収縮が減少したことを示す。下記の表１において、ｘ、ｙ、及びｚの参照値は、それぞれ次式：
【００４１】
【化８】
2005157401.tif 000006
【００４２】
で表される４−フェノール、フェニル、及びｔ−ブチルアクリレートの単位のコポリマーモル％組成である。
【００４３】
【表１】
2005157401.tif 000007
【００４４】
実施例８：本発明のフォトレジストの調製及びリソグラフィー処理
６つのフォトレジスト組成物（「レジスト１〜６」）を調製した。レジスト１〜６は、それぞれ実施例１〜６のコポリマーを樹脂バインダー成分として含有する。レジスト１は、以下に示すように組成物の全重量を基準として重量部で表された量の所定の成分を混合することによって調製した。
【００４５】
成分 量
樹脂バインダー
三元ポリマー（７０％ヒドロスチレン、１０％スチレン、      ４．６０４
２０％ｔ−ブチルアクリレート；
上記の実施例１のコポリマー）
光活性成分
ジ−ｔ−ブチルフェニルヨードニウムカンホルスルホネート    ０．１８６
塩基添加剤
テトラブチルアンモニウムラクテート                        ０．０１４
界面活性剤
ポリメトキシシラン（Silwet L-4604; Union Carbide社製）    ０．０２５
溶剤
エチルラクテート                                        ２５．１９７
【００４６】
レジスト２〜６は、レジスト１と同じように調製した。レジスト１と本質的に同一の量の同一の成分を有するが、レジスト２〜６に対する樹脂バインダーをそれぞれ実施例２〜６の三元ポリマーに置き換えた（即ち、レジスト２は実施例２の三元ポリマーを樹脂バインダーとして含有し、レジスト３は実施例３の三元ポリマーを樹脂バインダーとして含有し、レジスト４以下も同様である）。
ＨＭＤＳ蒸気処理を施した４インチのベアシリコンウェーハ上にレジストをスピン塗布し、１４０℃の減圧ホットプレートを介して６０秒間ソフトベークして公称厚８３００オングストロームとした。開口数０．５３のＧＣＡ  ＸＬＳ  ＤＵＶ露光装置を用いてレジストを露光した。１０×１０の露光マトリックスを使用して、レジストフィルムのクリアリングエネルギー（Ｅ０）を求めた。露光したフィルムに、１４０℃の減圧ホットプレートを介して９０秒間露光後ベークを施した。二重スプレーパドルプログラムを用いた４５秒間のトラック現像を利用してレジスト現像を行った。現像装置は、ｍＦ  ＣＤ−２６（０．２６Ｎ）デベロッパであった。
【００４７】
１３ポイントの露光マトリックスの最初のポイントとしてクリアリング露光量の１．６倍を使用してレジスト画像を発生させた。ＳＥＭ顕微鏡写真から、レジストが０．２５μｍの構造体サイズにおいて優れた孤立ライン性能を示すことが示唆され、更に、ポリヒドロキシスチレン単位及びトリブチルアクリレート単位だけから成るコポリマーを含有する樹脂バインダーを含んでなる対応するレジスト系よりも、画像プロフィル及びフォーカスラチチュードが顕著に改良されることが分かった。
【００４８】
レジストのＰＡＧは、次のようにして調製できる。２Ｌの三口丸底フラスコに、ヨウ化カリウム（２１４．００ｇ、１００モル）、ｔ−ブチルベンゼン（２６８．４４ｇ、２．００モル）、及び無水酢酸（４０８．３６ｇ、４．００モル）を仕込んだ。このフラスコに、効率のよいオーバーヘッド櫂形攪拌器、温度計、及びN２吹込機を備えた均圧滴下漏斗を取り付けた。氷水浴中で反応混合物を１０℃まで冷却し、添加漏斗を介して濃硫酸（２１５．７８ｇ、２．２０モル）を滴下した。添加速度を調節して反応温度を２５℃付近に保った。２時間を要した。添加が進むにつれて、最初は白色であった懸濁液の色が橙黄色に変わった。添加終了直後、反応混合物を室温（２０℃）で更に２２時間攪拌した。次に、反応混合物を５〜１０℃まで冷却し、３０分間にわたって水（６００ｍｌ）を滴下して温度を３０℃未満保った。（最初の７５ｍｌは特に遅い速度で添加して初期発熱を制御し、その後は残りの水を速い速度で添加してもよいことに注意されたい）。２Ｌの分液漏斗中で、この濁った混合物をヘキサン（３×１００ｍｌ）を用いて洗浄して（未反応ｔ−ブチルベンゼン及び少量の４−ｔ−ブチルヨードベンゼン副生物を除去し）、硫酸水素ジアリールヨードニウムの水溶液を３Lの反応容器へ移した。この溶液を５〜１０℃まで冷却し、攪拌しながら（＋/−）−１０−樟脳スルホン酸（２３２．３０ｇ、１００モル）を一度に添加し、次に水酸化アンモニウム（６２０ｍｌ、９．２０モル）で溶液を中和した。使用した塩基の量は、定量的に反応が行われたと仮定して、容器中のすべての酸性成分を中和するのに必要な理論量とした。塩基の添加速度を調節して、温度を２５℃未満に保った。約１時間を要した。添加が完了に近づき、反応混合物のｐＨが７に近づくと、粗製のジアリールヨードニウムカンホルスルホネートが褐色固体として沈殿した。この懸濁液を室温で３時間攪拌し、この物質を次のように単離した。この褐色固体を吸引濾過により回収し、湿分を含んだ状態のままでジクロロメタン（１Ｌ）中に入れ、洗液がｐＨ７〜８の範囲内となるまで（１×２００ｍｌ）、希釈水酸化アンモニウム（２．５重量％、５ｍｌ １４．８Ｎ  ＮＨ４ＯＨ ＋ １９５ｍｌ Ｈ２Ｏ）で洗浄し、続いて水（２×２００ｍｌ）で洗浄してｐＨを７付近に戻した。脱水（ＭｇＳＯ４）した後、減圧下でジクロロメタンを除去し、残渣を５０℃、減圧下で１６時間乾燥させて、褐色固体（３９０．５６ｇ）として粗製の生成物を得た。次に、得られた褐色固体を次のように再結晶して精製した。２Ｌの丸底フラスコ中で、この褐色固体を最小量の還流イソプロパノールに溶解させ（３７５ｇのＰＡＧを１１５０ｍｌのＩＰＡに溶解）、均一な暗褐色溶液を得た。この熱い溶液を２Ｌの三角フラスコに移して、冷却した。この溶液がまだ温かいうちに、ヘキサン（５００ｍｌ）を添加すると、その直後に結晶が生成した。結晶混合物を室温まで冷却し、４時間保存した。この結晶溶液を氷水浴中で１．５時間かけて５℃まで冷却し、次に、吸引濾過により固体を回収し、非常に冷たいイソプロパノール−ヘキサン（１:３；２×２００ｍｌ、使用する前にドライアイス−アセトン浴中で溶媒、混合物を冷却させたもの）で白色になるまで洗浄した。白色固体をアスピレータで１時間減圧乾燥し、さらさらした白色粉末としてＰＡＧ（ジ−（４−ｔ−ブチルフェニル）ヨードニウム （＋/−）−１０−カンホルスルホネート）を単離した。この段階で約２８５ｇのＰＡＧを得た。二度目の再結晶も同様にして行うことができる。
【００４９】
ＴＢＡＨの乳酸塩（テトラ−ｎ−ブチルアンモニウム d/l−乳酸塩；[（ＣＨ３ＣＨ２ＣＨ２ＣＨ２）４ＮＯ（ＣＯ）ＣＨ（ＯＨ）ＣＨ３]）は次のように調製できる。乳酸銀（９．８５ｇ、５０．０ミリモル）を水（１００ｍｌ）に懸濁させた灰色の懸濁液を、臭化テトラ−ｎ−ブチルアンモニウム（１６．１２ｇ、５０．０ミリモル）の水（５０ｍｌ）溶液に添加した。添加が進行するにつれて、灰白色固体（恐らく臭化銀）が溶液より沈殿した。得られた懸濁液を室温で１５時間攪拌し、固体を濾別して水（３×５０ｍｌ）で洗浄した。濾液及び洗液を合わせて減圧下で濃縮し、残油を５０℃、減圧下で２４時間乾燥させ、無色の油（１６．６２ｇ、９９％）として表題化合物を得た。室温に放置すると、この油はあとで蝋質半固体となった。
【００５０】
実施例９：本発明のフォトレジストのエッチング耐性
レジスト１〜６のレリーフ画像を、苛酷なエッチング環境下に入れた。具体的には、ウェーハ表面層をＣＦ４/ＣＨＦ３プラズマエッチャントで１８０秒間エッチングした。各レジスト１〜６において、エッチング処理中に７,５００オングストローム未満のレジストが除去された。レジスト５では、エッチング処理中に７,３００オングストローム未満のレジストが除去され、レジスト６では、約７,３００オングストロームのレジストが除去された。ポリヒドロキシスチレン単位及びトリブチルアクリレート単位だけから成るコポリマーを含有する樹脂バインダーを含んでなる２つの市販のレジスト配合物ではいずれも、エッチング処理中に７,７００オングストロームを超えるレジストが除去された。これらの比較用のレジストのうちの１つでは、エッチング処理中に７,８５０オングストロームを超えるレジストが除去され、比較用のもう１つのレジストでは、８,０００オングストロームを超えるレジストが除去された。
本発明のレジストのエッチング耐性とポリヒドロキシスチレン単位及びトリブチルアクリレート単位だけから成るコポリマーを含んでなる対応するレジストのエッチング耐性との間には、３０秒間のＣＦ４エッチングにおいても類似の差異が観測された。但し、このときはレジストを反射防止層上に塗布した。
【００５１】
実施例１０：本発明のレジストの収縮性の低下
ＰＡＧであるジ−ｔ−ブチルフェニルヨードニウムカンホルスルホネート及び樹脂バインダーである以下のコポリマーをそれぞれ含有する乳酸エチル溶液を含んでなる６つのフォトレジスト（各成分量は同じ）を調製した：
レジスト１：６５モル％の４−ヒドロキシスチレン単位、１５モル％のスチレン単位、及び２０モル％のt−ブチルアクリレート単位から成る三元ポリマー；
レジスト２：６５モル％の４−ヒドロキシスチレン単位、２０モル％のスチレン単位、及び１５モル％のt−ブチルアクリレート単位から成る三元ポリマー；
レジスト３：７０モル％の４−ヒドロキシスチレン単位、１０モル％のスチレン単位、及び２０モル％のt−ブチルアクリレート単位から成る三元ポリマー；
レジスト４：７０モル％の４−ヒドロキシスチレン単位、２０モル％のスチレン単位、及び１０モル％のt−ブチルアクリレート単位から成る三元ポリマー；
レジスト５：７５モル％の４−ヒドロキシスチレン単位、１０モル％のスチレン単位、及び１５モル％のt−ブチルアクリレート単位から成る三元ポリマー；
レジスト６：７５モル％の４−ヒドロキシスチレン単位、１５モル％のスチレン単位、及び１０モル％のt−ブチルアクリレート単位から成る三元ポリマー。
また、、同じＰＡＧ、並びに６５モル％の４−ヒドロキシスチレン単位及び３５モル％のt−ブチルアクリレート単位を含有するコポリマーである樹脂バインダーを含んでなる比較用レジストを調製した。
【００５２】
これらのレジスト１〜６及び比較用レジストのそれぞれの塗布層を、乾燥層厚が約８３００オングストロームとなるように塗布した。これらの乾燥塗膜層のそれぞれに、６４ｍJ/cｍ２の露光エネルギーの真空紫外線をブランケット露光し、次に、減圧ホットプレートを介して１４０℃において９０秒間露光後ベークを施した。レジストの層厚を再び測定した。レジスト１〜６の塗布層はそれぞれ約８００オングストローム未満の収縮を示した。レジスト４及び６の塗布層の損失厚は５００オングストロームよりも確実に少なかった。比較用レジストの塗布層の損失厚（収縮）は、露光後ベークを行った後、約１４００オングストロームであった。
【００５３】
本発明に関する上記の説明は、本発明における単なる実例に過ぎない。これらに基づいて、変更及び改良の実施も可能である。